(57)【特許請求の範囲】
【請求項１】
サファイア（０００１）基板の表面を、凸部頂部が平坦で所定の平面視パターンとなるように凹凸加工し、
前記凹凸加工した前記サファイア（０００１）基板面に、前記凸部頂部のエッジ部を除く平坦面上にＣ＋軸配向したＡｌＮ層が成長するようにＣ軸配向制御を行って、前記凹凸加工で形成された凹部に堆積するＡｌＮ層によって前記凹部に新たな凹部が形成されるように初期ＡｌＮ層をエピタキシャル成長させ、
前記初期ＡｌＮ層上に、横方向成長法を用いてＡｌＮ（０００１）層からなる第１ＥＬＯ層をエピタキシャル成長させ、
前記新たな凹部の上方に位置する凹部上方領域が、前記初期ＡｌＮ層の凸部上面から横方向成長した前記第１ＥＬＯ層によって完全に覆われる前に、前記第１ＥＬＯ層の成長を停止し、引き続いて、前記第１ＥＬＯ層上に、横方向成長法を用いてＡｌｘＧａ１−ｘＮ（０００１）層（１＞ｘ＞０）からなる第２ＥＬＯ層をエピタキシャル成長させ、
前記第１ＥＬＯ層の上面から横方向成長した前記第２ＥＬＯ層によって前記凹部上方領域を完全に覆うことを特徴とするエピタキシャル成長用テンプレートの作製方法。
【請求項２】
前記第１ＥＬＯ層の成長を停止した時の前記凹部上方領域の上面の、前記凹部上方領域を挟んで隣接する２つの前記凸部頂部の離間方向に沿った平均開口長が、１．５μｍ以下であることを特徴とする請求項１に記載のエピタキシャル成長用テンプレートの作製方法。
【請求項３】
前記初期ＡｌＮ層の凸部上面上に前記第１ＥＬＯ層を少なくとも１．８μｍ成長させることを特徴とする請求項１または２に記載のエピタキシャル成長用テンプレートの作製方法。
【請求項４】
前記初期ＡｌＮ層、前記第１ＥＬＯ層、及び、前記第２ＥＬＯ層の各エピタキシャル成長を１３００℃未満で行うことを特徴とする請求項１または２に記載のエピタキシャル成長用テンプレートの作製方法。
【請求項５】
前記サファイア（０００１）基板の表面に形成する前記凹部の深さが１．０μｍ以下であることを特徴とする請求項１または２に記載のエピタキシャル成長用テンプレートの作製方法。
【請求項６】
前記初期ＡｌＮ層の成長時において、前記凹凸加工で形成された段差部近傍では、Ｃ＋軸配向していないＡｌＮ層が成長することを特徴とする請求項１または２に記載のエピタキシャル成長用テンプレートの作製方法。
【請求項７】
凸部頂部が平坦で所定の平面視パターンとなるように表面を凹凸加工したサファイア（０００１）基板と、
前記凹凸加工した前記サファイア（０００１）基板面にエピタキシャル成長した初期ＡｌＮ層と、
前記初期ＡｌＮ層上に、横方向成長法を用いてエピタキシャル成長したＡｌＮ（０００１）層からなる第１ＥＬＯ層と、
前記第１ＥＬＯ層上に、横方向成長法を用いてエピタキシャル成長したＡｌｘＧａ１−ｘＮ（０００１）層（１＞ｘ＞０）からなる第２ＥＬＯ層と、を備え、
前記初期ＡｌＮ層は、前記凸部頂部のエッジ部を除く平坦面上に成長したＡｌＮ層がＣ＋軸配向しており、前記凹凸加工で形成された凹部に堆積したＡｌＮ層によって前記凹部に新たな凹部が形成され、
前記新たな凹部の上方に位置する凹部上方領域の、前記初期ＡｌＮ層の凸部頂部から横方向成長した前記第１ＥＬＯ層に挟まれた下層領域の上面の少なくとも一部が、前記第１ＥＬＯ層によって覆われず開口しており、前記第１ＥＬＯ層の上面から横方向成長した前記第２ＥＬＯ層によって完全に覆われていることを特徴とする窒化物半導体装置。
【請求項８】
前記凹部上方領域を挟んで隣接する２つの前記凸部頂部の離間方向に沿った、前記凹部上方領域の前記下層領域の上面の平均開口長が、１．５μｍ以下であることを特徴とする請求項７に記載の窒化物半導体装置。
【請求項９】
前記初期ＡｌＮ層の凸部上面上の前記第１ＥＬＯ層の膜厚が１．８μｍ以上であることを特徴とする請求項７または８に記載の窒化物半導体装置。
【請求項１０】
前記サファイア（０００１）基板の表面に形成された前記凹部の深さが１．０μｍ以下であることを特徴とする請求項７または８に記載の窒化物半導体装置。
【請求項１１】
前記初期ＡｌＮ層は、前記凹凸加工で形成された段差部近傍では、Ｃ＋軸配向していないＡｌＮ層を含むことを特徴とする請求項７または８に記載の窒化物半導体装置。
【発明の詳細な説明】
【技術分野】
【０００１】
本発明は、ＧａＮ系化合物半導体層（一般式：ＡｌｘＧａｙＩｎ１−ｘ−ｙＮ）をエピタキシャル成長させる下地となるエピタキシャル成長用テンプレートの作製方法、及び、窒化物半導体装置に関する。
【背景技術】
【０００２】
従来から、発光ダイオードや半導体レーザ等のＧａＮ系窒化物半導体装置は、エピタキシャル成長用テンプレート上に多層構造のＧａＮ系化合物半導体層を成長させることにより作製されている（例えば、非特許文献１参照）。図１５に、典型的な従来のＧａＮ系発光ダイオードの結晶層構造を示す。図１５に示す発光ダイオードは、サファイア基板１０１上に、ＡｌＮからなる下地層１０２を形成し、周期的な溝構造をフォトリソグラフィと反応性イオンエッチングで形成した後に、ＥＬＯ−ＡｌＮ層１０３を形成し、当該ＥＬＯ−ＡｌＮ層１０３上に、膜厚２μｍのｎ型ＡｌＧａＮのｎ型クラッド層１０４、ＡｌＧａＮ／ＧａＮ多重量子井戸活性層１０５、Ａｌ組成比が多重量子井戸活性層１０５より高い膜厚が２０ｎｍのｐ型ＡｌＧａＮの電子ブロック層１０６、膜厚が５０ｎｍのｐ型ＡｌＧａＮのｐ型クラッド層１０７、膜厚が２０ｎｍのｐ型ＧａＮのコンタクト層１０８を順番に積層した積層構造を有している。多重量子井戸活性層１０５は、膜厚２ｎｍのＧａＮ井戸層を膜厚８ｎｍのＡｌＧａＮバリア層で挟んだ構造を５層積層した構造を有している。結晶成長後、ｎ型クラッド層１０４の一部表面が露出するまで、その上の多重量子井戸活性層１０５、電子ブロック層１０６、ｐ型クラッド層１０７、及び、コンタクト層１０８をエッチング除去し、コンタクト層１０８の表面に、例えば、Ｎｉ／Ａｕのｐ−電極１０９が、露出したｎ型クラッド層１０４の表面に、例えば、Ｔｉ／Ａｌ／Ｔｉ／Ａｕのｎ−電極１１０が夫々形成されている。ＧａＮ井戸層をＡｌＧａＮ井戸層として、Ａｌ組成比や膜厚を変化させることにより発光波長の短波長化を行い、或いは、Ｉｎを添加することで発光波長の長波長化を行い、波長２００ｎｍから４００ｎｍ程度の紫外領域の発光ダイオードが作製できる。半導体レーザについても類似の構成で作製可能である。図１５に示す結晶層構造では、サファイア基板１０１とＡｌＮ下地層１０２とＥＬＯ−ＡｌＮ層１０３によって、エピタキシャル成長用テンプレートが形成されている。【０００３】
当該テンプレート表面の結晶品質は、その上層に形成されるＧａＮ系化合物半導体層の結晶品質に直接影響を与え、結果として形成される発光素子等の特性に大きく影響する。特に、紫外線域の発光ダイオードや半導体レーザの作製においては、貫通転位密度が１０７／ｃｍ２以下、好ましくは１０６／ｃｍ２程度に低減されたテンプレートを使用することが望まれる。図１５に示すように、周期的な溝構造を有するＡｌＮ下地層１０２上に、横方向成長（ＥＬＯ：Ｅｐｉｔａｘｉａｌ  Ｌａｔｅｒａｌ  Ｏｖｅｒｇｒｏｗｔｈ）法を用いてＥＬＯ−ＡｌＮ層１０３をエピタキシャル成長させると、溝と溝の間の凸部平坦面から成長したＡｌＮ層が溝上方を覆うように横方向に成長するとともに、当該平坦面から成長する貫通転位も横方向成長によって溝上方に集約されるため、貫通転位密度が大幅に低減される。【０００４】
しかし、図１５に示すサファイア基板とＡｌＮ下地層とＥＬＯ−ＡｌＮ層からなるテンプレートでは、ＡｌＮ下地層を成長させた後、一旦、試料（基板）をエピタキシャル成長用の反応室内から取り出して、ＡｌＮ下地層の表面に周期的な溝構造をフォトリソグラフィと反応性イオンエッチングで形成する必要がある。このため、ＡｌＮ下地層とＥＬＯ−ＡｌＮ層を連続的に成長させることができず、製造工程の煩雑化及びスループットの低下を招き、製造コスト高騰の要因となる。【０００５】
他方、結晶成長工程間のエッチング加工を省略して製造工程の煩雑化及びスループットの低下を回避するために、サファイア基板の表面に直接に周期的な溝構造をフォトリソグラフィと反応性イオンエッチング等で形成し、そのサファイア基板上に直接ＥＬＯ−ＡｌＮ層を形成してエピタキシャル成長用テンプレートとする方法が提案されている（例えば、特許文献１、非特許文献２、非特許文献３参照）。溝構造の基板表面にＥＬＯ−ＡｌＮ層を成長させるには、溝底部から成長するＡｌＮ層と、溝と溝の間の凸部平坦面から横方向成長するＡｌＮ層とが分離している必要から、サファイア基板表面に形成される溝は深い方が好ましいが、サファイア基板は、エッチングレートが低く加工が困難なため、浅い溝構造において、低貫通転位密度のＥＬＯ−ＡｌＮ層を成長させる必要がある。
【先行技術文献】
【特許文献】
【０００６】
【特許文献１】特許第３４５５５１２号公報
【非特許文献】
【０００７】
【非特許文献１】Ｋｅｎｔａｒｏ  Ｎａｇａｍａｔｓｕ，ｅｔ  ａｌ．，“Ｈｉｇｈ−ｅｆｆｉｃｉｅｎｃｙ  ＡｌＧａＮ−ｂａｓｅｄ  ＵＶ  ｌｉｇｈｔ−ｅｍｉｔｔｉｎｇ  ｄｉｏｄｅ  ｏｎ  ｌａｔｅｒａｌｌｙ  ｏｖｅｒｇｒｏｗｎ  ＡｌＮ”，Ｊｏｕｒｎａｌ  ｏｆ  Ｃｒｙｓｔａｌ  Ｇｒｏｗｔｈ，３１０，ｐｐ．２３２６−２３２９，２００８
【非特許文献２】Ｎ．Ｎａｇａｎｏ，ｅｔ  ａｌ．，“Ｅｐｉｔａｘｉａｌ  ｌａｔｅｒａｌ  ｏｖｅｒｇｒｏｗｔｈ  ｏｆ  ＡＬＮ  ｌａｙｅｒｓ  ｏｎ  ｐａｔｔｅｒｎｅｄ  ｓａｐｐｈｉｒｅ  ｓｕｂｓｔｒａｔｅｓ”，ｐｈｙｓ．ｓｔａｔ．ｓｏｌ．（ａ）２０３，Ｎｏ．７，  ｐｐ．１６３２−１６３５，２００６
【非特許文献３】Ｊ．Ｍｅｉ，ｅｔ  ａｌ．，“Ｄｉｓｌｏｃａｔｉｏｎ  ｇｅｎｅｒａｔｉｏｎ  ａｔ  ｔｈｅ  ｃｏａｌｅｓｃｅｎｃｅ  ｏｆ  ａｌｕｍｉｎｕｍ  ｎｉｔｒｉｄｅ  ｌａｔｅｒａｌ  ｅｐｉｔａｘｙ  ｏｎ  ｓｈａｌｌｏｗ−ｇｒｏｏｖｅｄ  ｓａｐｐｈｉｒｅ  ｓｕｂｓｔｒａｔｅｓ”，Ａｐｐｌｉｅｄ  Ｐｈｙｓｉｃｓ  Ｌｅｔｔｅｒｓ  ９０，  ２２１９０９，２００７
【非特許文献４】Ｆ．Ｙａｎ，ｅｔ  ａｌ．，“Ｓｕｒｆａｃｅ  Ｓｍｏｏｔｈｉｎｇ  Ｍｅｃｈａｎｉｓｍ  ｏｆ  ＡｌＮ  Ｆｉｌｍ  ｂｙ  Ｉｎｉｔｉａｌｌｙ  Ａｌｔｅｒｎａｔｉｎｇ  Ｓｕｐｐｌｙ  ｏｆ  Ａｍｍｏｎｉａ”，Ｊａｐａｎｅｓｅ  Ｊｏｕｒｎａｌ  ｏｆ  Ａｐｐｌｉｅｄ  Ｐｈｙｓｉｃｓ，Ｖｏｌ．４３，Ｎｏ．８Ｂ，２００４，ｐｐ．Ｌ１０５７‐Ｌ１０５９
【非特許文献５】Ｑ．Ｐａｄｕａｎｏ，ｅｔ  ａｌ．，“Ｏｐｔｉｍｉｚｅｄ  Ｃｏａｌｅｓｃｅｎｃｅ  Ｍｅｔｈｏｄ  ｆｏｒ  ｔｈｅ  Ｍｅｔａｌｏｒｇａｎｉｃ  Ｃｈｅｍｉｃａｌ  Ｖａｐｏｒ  Ｄｅｐｏｓｉｔｉｏｎ  （ＭＯＣＶＤ）  Ｇｒｏｗｔｈ  ｏｆ  Ｈｉｇｈ  Ｑｕａｌｉｔｙ  Ａｌ−Ｐｏｌａｒｉｔｙ  ＡｌＮ  Ｆｉｌｍｓ  ｏｎ  Ｓａｐｐｈｉｒｅ”，Ｊａｐａｎｅｓｅ  Ｊｏｕｒｎａｌ  ｏｆ  Ａｐｐｌｉｅｄ  Ｐｈｙｓｉｃｓ，Ｖｏｌ．４４，Ｎｏ．４，２００５，ｐｐ．Ｌ１５０‐Ｌ１５２
【発明の概要】
【発明が解決しようとする課題】
【０００８】
上記非特許文献２によれば、〈１０−１０〉方位に沿って形成された溝構造のサファイア（０００１）基板の表面に、ＥＬＯ−ＡｌＮ層を直接成長させた場合、その成長温度は、サファイア（０００１）基板にＡｌＮをエピタキシャル成長させる場合において一般的に使用される１１００℃では、溝上方を覆うように横方向成長するものの、成長したＥＬＯ−ＡｌＮ表面が極めて粗いのに対して、１３００℃の場合には、成長したＥＬＯ−ＡｌＮ表面は原子レベルで平坦であることが分かる。つまり、溝構造のサファイア（０００１）基板の表面に、ＥＬＯ−ＡｌＮ層を直接成長させる場合には、１３００℃以上の高温下での成長が必要である。また、上記特許文献１では、具体的なＡｌＮの成長温度は開示されていないものの、極めて速い成長速度（１μｍ／分）で成長させている点から、成長温度が、１３５０℃以上或いは１４００℃以上と推察される。【０００９】
上述のように、従来は、サファイア（０００１）基板の表面に、ＥＬＯ−ＡｌＮ層を直接成長させる場合、緻密で平坦なＥＬＯ−ＡｌＮ層表面を得るためには、１３００℃以上の高温処理が必要であった。しかし、斯かる１３００℃以上の成長温度では、加熱に使用するヒータの寿命が１３００℃未満の場合と比較して著しく短くなり、更に、安定した歩留りで製品を作製するのが困難となるため、ＥＬＯ−ＡｌＮ層を溝構造のサファイア（０００１）基板の表面に、１３００℃未満の成長温度で安定して成長できることが好ましい。【００１０】
また、図１５に示す従来構造では、エピタキシャル成長用テンプレートの最上層はＥＬＯ−ＡｌＮ層１０３で、その上にはＡｌＧａＮ系窒化物半導体層の複数層が積層される構造となっているが、ＥＬＯ−ＡｌＮ層とＡｌＧａＮ層の間には、格子不整合が存在するため、テンプレート上に形成するＡｌＧａＮ系窒化物半導体層の結晶品質を更に向上させるには、テンプレートの最上層がＥＬＯ−ＡｌＧａＮ層であることがより好ましい。しかし、本願発明者の鋭意研究により、ＧａＮは窒素乖離圧が高いため、ＡｌＮの最適な横方向成長条件（高温、低圧）下では、ＧａＮが分離され不安定となり、ＡｌＧａＮの横方向成長条件の最適化が困難であることが判明した。【００１１】
本発明は、上述の問題点に鑑みてなされたものであり、その目的は、溝構造等の凹凸加工されたサファイア（０００１）基板の表面に、１３００℃未満の成長温度で作製可能で、緻密で平坦な表面のＥＬＯ−ＡｌＧａＮ層を最上面に備えたエピタキシャル成長用テンプレートの作製方法を提供し、当該テンプレートを用いて作製されるＡｌＧａＮ系窒化物半導体の性能向上を図ることにある。
【課題を解決するための手段】
【００１２】
本願発明者は、溝構造等の凹凸加工されたサファイア（０００１）基板の凸部頂部の平坦面に、Ｃ＋軸配向するように、つまりウルツ鉱型結晶構造においてＡｌ原子が成長結晶の最外表面に現出するようにＣ軸配向制御（極性制御）された初期ＡｌＮ層を先ずエピタキシャル成長させた後、横方向成長法を用いて凹部の上方を覆うようにＥＬＯ−ＡｌＮ層またはＥＬＯ−ＡｌＧａＮ層をエピタキシャル成長させることで、１３００℃未満の成長温度でも、緻密で平坦な表面のＥＬＯ−ＡｌＮ層またはＥＬＯ−ＡｌＧａＮ層を得られること、また、その結果として低貫通転位密度化されたエピタキシャル成長用テンプレートを提供できることを見出した。一般にウルツ鉱型結晶構造の３族窒化物結晶では、Ｃ軸方向に対して３族原子と窒素原子の何れの極性の向きに成長するかは、基板の種類や成長初期過程の成長条件に依存する。サファイア（０００１）基板表面にＡｌＮを成長させる場合、積極的にＡｌ極性制御を行わないと、Ｎ極性面が成長結晶の最外表面に現出する場合がある（例えば、上記非特許文献４及び５の記載参照）。【００１３】
更に、本願発明者は、成長条件の最適化が困難なＥＬＯ−ＡｌＧａＮ層を単層で横方向成長させるのではなく、ＥＬＯ−ＡｌＮ層（第１ＥＬＯ層）とＥＬＯ−ＡｌＧａＮ層（第２ＥＬＯ層）を順番に横方向成長させることで、緻密で平坦な表面のＥＬＯ−ＡｌＧａＮ層を最上層に備えたエピタキシャル成長用テンプレートが得られることを見出した。【００１４】
即ち、上記目的を達成するために、本発明は、サファイア（０００１）基板の表面を、凸部頂部が平坦で所定の平面視パターンとなるように凹凸加工し、
前記凹凸加工した前記サファイア（０００１）基板面に、前記凸部頂部のエッジ部を除く平坦面上にＣ＋軸配向したＡｌＮ層が成長するようにＣ軸配向制御を行って、前記凹凸加工で形成された凹部に堆積するＡｌＮ層によって前記凹部に新たな凹部が形成されるように初期ＡｌＮ層をエピタキシャル成長させ、
前記初期ＡｌＮ層上に、横方向成長法を用いてＡｌＮ（０００１）層からなる第１ＥＬＯ層をエピタキシャル成長させ、
前記新たな凹部の上方に位置する凹部上方領域が、前記初期ＡｌＮ層の凸部上面から横方向成長した前記第１ＥＬＯ層によって完全に覆われる前に、前記第１ＥＬＯ層の成長を停止し、引き続いて、前記第１ＥＬＯ層上に、横方向成長法を用いてＡｌｘＧａ１−ｘＮ（０００１）層（１＞ｘ＞０）からなる第２ＥＬＯ層をエピタキシャル成長させ、
前記第１ＥＬＯ層の上面から横方向成長した前記第２ＥＬＯ層によって前記凹部上方領域を完全に覆うことを特徴とするエピタキシャル成長用テンプレートの作製方法を提供する。【００１５】
更に、上記特徴のエピタキシャル成長用テンプレートの作製方法は、前記第１ＥＬＯ層の成長を停止した時の前記凹部上方領域の上面の、前記凹部上方領域を挟んで隣接する２つの前記凸部頂部の離間方向に沿った平均開口長が、１．５μｍ以下であることが好ましい。【００１６】
更に、上記特徴のエピタキシャル成長用テンプレートの作製方法は、前記初期ＡｌＮ層の凸部上面上に前記第１ＥＬＯ層を少なくとも１．８μｍ成長させることが好ましい。【００１７】
更に、上記特徴のエピタキシャル成長用テンプレートの作製方法は、前記初期ＡｌＮ層、前記第１ＥＬＯ層、及び、前記第２ＥＬＯ層の各エピタキシャル成長を１３００℃未満で行うことが好ましい。【００１８】
更に、上記特徴のエピタキシャル成長用テンプレートの作製方法は、前記サファイア（０００１）基板の表面に形成する前記凹部の深さが１．０μｍ以下であることが好ましい。【００１９】
更に、上記特徴のエピタキシャル成長用テンプレートの作製方法は、前記初期ＡｌＮ層の成長時において、前記凹凸加工で形成された段差部近傍では、Ｃ＋軸配向していないＡｌＮ層が成長することがあっても良い。【００２０】
更に、上記目的を達成するために、本発明は、凸部頂部が平坦で所定の平面視パターンとなるように表面を凹凸加工したサファイア（０００１）基板と、前記凹凸加工した前記サファイア（０００１）基板面にエピタキシャル成長した初期ＡｌＮ層と、前記初期ＡｌＮ層上に、横方向成長法を用いてエピタキシャル成長したＡｌＮ（０００１）層からなる第１ＥＬＯ層と、前記第１ＥＬＯ層上に、横方向成長法を用いてエピタキシャル成長したＡｌｘＧａ１−ｘＮ（０００１）層（１＞ｘ＞０）からなる第２ＥＬＯ層と、を備え、
前記初期ＡｌＮ層は、前記凸部頂部のエッジ部を除く平坦面上に成長したＡｌＮ層がＣ＋軸配向しており、前記凹凸加工で形成された凹部に堆積したＡｌＮ層によって前記凹部に新たな凹部が形成され、
前記新たな凹部の上方に位置する凹部上方領域の、前記初期ＡｌＮ層の凸部頂部から横方向成長した前記第１ＥＬＯ層に挟まれた下層領域の上面の少なくとも一部が、前記第１ＥＬＯ層によって覆われず開口しており、前記第１ＥＬＯ層の上面から横方向成長した前記第２ＥＬＯ層によって完全に覆われていることを特徴とする窒化物半導体装置を提供する。【００２１】
更に、上記特徴の窒化物半導体装置は、前記凹部上方領域を挟んで隣接する２つの前記凸部頂部の離間方向に沿った、前記凹部上方領域の前記下層領域の上面の平均開口長が、１．５μｍ以下であることが好ましい。【００２２】
更に、上記特徴の窒化物半導体装置は、前記初期ＡｌＮ層の凸部上面上の前記第１ＥＬＯ層の膜厚が１．８μｍ以上であることが好ましい。【００２３】
更に、上記特徴の窒化物半導体装置は、前記サファイア（０００１）基板の表面に形成された前記凹部の深さが１．０μｍ以下であることが好ましい。【００２４】
更に、上記特徴の窒化物半導体装置は、前記初期ＡｌＮ層の前記凹凸加工で形成された段差部近傍で、Ｃ＋軸配向していないＡｌＮ層が含まれていても良い。
【発明の効果】
【００２５】
上記特徴のエピタキシャル成長用テンプレートの作製方法または窒化物半導体装置によれば、表面に凹凸加工を施したサファイア（０００１）基板を用いて、１３００℃未満の従来と比較して低い成長温度で、横方向成長法によりエピタキシャル成長した緻密で平坦な表面の低貫通転位密度化されたＡｌＧａＮ層が得られる。つまり、横方向成長法により第１ＥＬＯ層（ＡｌＮ層）と第２ＥＬＯ層（ＡｌＧａＮ層）をその上に順番にエピタキシャル成長させる下地層となる初期ＡｌＮ層の凸部頂部の平坦面からエピタキシャル成長した部分が、Ｃ＋軸配向しているため、即ち、当該初期ＡｌＮ層の表面がＡｌ極性面に均一化されているため、１３００℃未満の成長温度でも、その上から横方向成長法によりエピタキシャル成長する第１ＥＬＯ層及び第２ＥＬＯ層として、緻密で平坦な表面の低貫通転位密度化された層が得られる。【００２６】
特に、第１ＥＬＯ層の横方向成長を凹部上方領域が完全に覆われる前に停止し、成長条件の最適化の容易なＡｌＮ層からなる第１ＥＬＯ層を先に横方向成長させ、その後の凹部上方領域を完全に覆う横方向成長の終盤において、第２ＥＬＯ層の横方向成長を開始することで、当該第２ＥＬＯ層の成長条件を、第２ＥＬＯ層だけを初期ＡｌＮ層上から直接横方向成長させる場合と比べてより最適な成長条件での横方向成長が可能となる。第１ＥＬＯ層及び第２ＥＬＯ層の横方向成長において、先ず、初期ＡｌＮ層の新たな凹部を挟んで隣接する２つの凸部頂部から夫々横方向成長した第１ＥＬＯ層によって両側方から覆われる領域（凹部上方領域の下層領域）が新たな凹部の上方にメサ状（凹部の延伸方向に垂直な断面形状が台形）に形成され、第１ＥＬＯ層の横方向成長の進行とともに、そのメサ状の上面の開口が徐々に狭まるが、当該開口が第１ＥＬＯ層によって完全に閉じられる前に第１ＥＬＯ層の横方向成長が停止し、引き続き、第２ＥＬＯ層の横方向成長が開始して、最終的には、当該開口を挟む両側の第１ＥＬＯ層の上面から横方向成長した第２ＥＬＯ層が当該開口の上方で接合（ｃｏａｌｅｓｃｅ）することによって当該開口が閉じられる。当該開口の閉塞点（第２ＥＬＯ層の接合点）は、凹部の延伸方向に沿って稜線状に繋がる。通常、当該稜線を頂部とする楔形状の空洞が凹部上方領域の上部に形成される。当該開口の閉塞点近傍とその上方部分には、両側から横方向の圧縮歪みが発生するものと考えられる。そして、当該圧縮歪みが発生する条件下における結晶の表面性状は、表面エネルギ、歪み、結晶成長条件等に大きく依存するため、良好な表面性状を得るには、圧縮歪みに対応した成長条件が必要となるところ、第２ＥＬＯ層の横方向成長を凹部上方領域が完全に覆われる少し手前から開始することで、第２ＥＬＯ層の横方向成長条件の最適化が容易になるものと考えられる。また、第１ＥＬＯ層の成長を凹部上方領域が完全に覆われる前に停止できるため、第１ＥＬＯ層の成長条件は、凹部上方領域を完全に覆うことを要件とせずに設定できるため、第１ＥＬＯ層だけを初期ＡｌＮ層上から直接横方向成長させて新たな凹部の上方を完全に覆う場合と比べ、横方向成長条件の最適範囲が広がる。【００２７】
以上の結果、製造コストの高騰を招くことなく、上記特徴のエピタキシャル成長用テンプレートの上層に形成されるＡｌＧａＮ系窒化物半導体層として高結晶品質のものが安定して得られ、当該ＡｌＧａＮ系窒化物半導体層で構成される半導体素子の高性能化が図れる。
【図面の簡単な説明】
【００２８】
【図１】本発明に係るエピタキシャル成長用テンプレートの作製方法の工程を模式的に示す工程断面図である。
【図２】本発明に係るエピタキシャル成長用テンプレートの実施例１における第２ＥＬＯ層を横方向成長法により成膜した後の状態と、ＫＯＨアルカリ液でエッチング処理した後の状態を示すＳＥＭ写真（俯瞰図）である。
【図３】エピタキシャル成長用テンプレートの比較例１における第２ＥＬＯ層を横方向成長法により成膜した後の状態と、ＫＯＨアルカリ液でエッチング処理した後の状態を示すＳＥＭ写真（俯瞰図）である。
【図４】本発明に係るエピタキシャル成長用テンプレートの部分実施例を示すＳＥＭ写真（断面図及び俯瞰図）である。
【図５】エピタキシャル成長用テンプレートの部分比較例を示すＳＥＭ写真（断面図及び俯瞰図）である。
【図６】本発明に係るエピタキシャル成長用テンプレートの実施例２を示すＳＥＭ写真（断面図及び俯瞰図）である。
【図７】本発明に係るエピタキシャル成長用テンプレートの実施例３を示すＳＥＭ写真（断面図及び俯瞰図）である。
【図８】本発明に係るエピタキシャル成長用テンプレートの実施例４を示すＳＥＭ写真（断面図及び俯瞰図）である。
【図９】エピタキシャル成長用テンプレートの比較例２を示すＳＥＭ写真（断面図及び俯瞰図）である。
【図１０】本発明に係るエピタキシャル成長用テンプレートの実施例３とエピタキシャル成長用テンプレートの比較例２の結晶表面の原子間力顕微鏡写真である。
【図１１】本発明に係るエピタキシャル成長用テンプレートの実施例５を示すＳＥＭ写真（俯瞰図）である。
【図１２】本発明に係るエピタキシャル成長用テンプレートの実施例６の第１ＥＬＯ層の成長停止時の表面状態を示す微分干渉顕微鏡写真である。
【図１３】本発明に係るエピタキシャル成長用テンプレートの第２ＥＬＯ層のＸＲＣ法による表面解析結果を示す図である。
【図１４】本発明に係るエピタキシャル成長用テンプレートの参考例１〜３における第１ＥＬＯ層のＸＲＣ法による表面解析結果を示す図である。
【図１５】典型的な従来のＧａＮ系発光ダイオードの結晶層構造を模式的に示す断面図である。
【発明を実施するための形態】
【００２９】
本発明に係るエピタキシャル成長用テンプレートの作製方法（以下、適宜「本作製方法」と称す。）及び本発明に係る窒化物半導体装置に含まれるエピタキシャル成長用テンプレート（以下、適宜「本テンプレート」と称す。）の実施の形態につき、図面に基づいて説明する。
【００３０】
図１（ａ）〜（ｅ）は、本作製方法の工程を模式的に示す工程断面図であり、夫々、本テンプレートの作製途中と作製後の断面構造を示す。尚、図１において、説明の理解の容易のため要部を強調して表示しており、図中の各部の寸法比は必ずしも実際のものと一致しない。図１（ｅ）に示すように、本テンプレート１は、基板表面を凹凸加工したサファイア（０００１）基板２と、凹凸加工されたサファイア（０００１）基板面にエピタキシャル成長した初期ＡｌＮ層３と、初期ＡｌＮ層３上に、横方向成長法を用いてエピタキシャル成長したＡｌＮ（０００１）層からなる第１ＥＬＯ層４と、第１ＥＬＯ層４上に、横方向成長法を用いてエピタキシャル成長したＡｌｘＧａ１−ｘＮ（０００１）層（１＞ｘ＞０）からなる第２ＥＬＯ層５を備えて構成される。以下、本テンプレート１の一実施形態に係る作製方法を、図１を参照して詳細に説明する。尚、以下の説明では、基板２の表面の凹凸は、〈１１−２０〉方向に延伸する複数本の溝６によって形成され、溝６の内部が凹部で、溝６と溝６の間が凸部となっている。
【００３１】
先ず、サファイア（０００１）基板２を用意して、その基板表面にストライプ状にパターニングされたＮｉマスク７を形成する（図１（ａ）参照）。次に、ＲＩＥ（Ｒｅａｃｔｉｖｅ  Ｉｏｎ  Ｅｔｃｈｉｎｇ）等の周知の異方性エッチング法を用いて基板表面をエッチング加工して、〈１１−２０〉方向に延伸する複数本の溝６を形成する（図１（ｂ）参照）。溝６と溝６の間の凸部頂部８は、平坦な（０００１）結晶面である。本実施形態では、溝６の寸法の好適例として、深さが０．３〜１．０μｍ程度、幅が１．０〜５．０μｍ程度、溝と溝の間隔が１．０〜５．０μｍ程度のものを想定している。尚、本実施形態では、溝の平面視パターンとして、ストライプ状を想定しているが、〈１１−２０〉方向と等価な方向は３方向存在するので、溝と溝に挟まれた凸部頂部８の平面視パターンとしては、ストライプ状以外に、正三角形状、正六角形状、菱形状のもの等が想定される。
【００３２】
次に、表面が凹凸加工されたサファイア基板２を、周知の有機金属化合物気相成長（ＭＯＶＰＥ）の反応室内（図示せず）に収容し、当該サファイア基板２上に、初期ＡｌＮ層３をＭＯＶＰＥ法によりエピタキシャル成長させる（図１（ｃ）参照）。初期ＡｌＮ層３の膜厚は、０．２〜１．５μｍ程度で、初期ＡｌＮ層３の堆積後においても、基板２に形成された溝６に沿って新たな凹部９（第２凹部９）が形成される限りにおいて、溝６の深さ以下であっても以上であっても構わない。初期ＡｌＮ層３は、成長が進行するにつれて成長膜の表面が均一なＣ＋軸配向となっていくので、一旦Ｃ＋軸配向化すれば、それ以降も同様に均一なＣ＋軸配向が維持されるため、初期ＡｌＮ層３を更に成長させる必要はない。
【００３３】
初期ＡｌＮ層３の成長温度は、１３００℃未満で、一般的なＡｌＧａＮ層のエピタキシャル成長の成長温度（結晶化温度以上の１１００℃〜１２００℃）より高温（一例として、１２５０℃）に設定する。圧力は、５０Ｔｏｒｒ以下程度（一例として、約２５Ｔｏｒｒ）に設定する。本実施形態では、初期ＡｌＮ層３は、サファイア基板２の凸部頂部８からの成長膜が、Ｃ＋軸配向となるように、つまり当該成長膜の表面（凸部表面１０）がＡｌ極性面となるように、Ｃ軸配向制御（極性制御）を行う。当該Ｃ軸配向制御は、上記温度条件及び圧力条件下において、Ａｌ及びＮの原料（前駆体）であるＴＭＡ（トリメチルアルミニウム）とＮＨ３（アンモニア）の流量比（ＮＨ３／ＴＭＡ）を調整して行う。本実施形態では、当該Ｃ軸配向制御条件として、圧力は、上述のように、テンプレート用ＡｌＮ層の成長用としては比較的低圧状態（５０Ｔｏｒｒ以下程度）とし、成長速度は、初期ＡｌＮ層３の上層に横方向成長法でエピタキシャル成長する第１ＥＬＯ層４よりも遅く設定した上で、当該流量比を例えば１４８に設定する。
【００３４】
初期ＡｌＮ層３において、凸部頂部８からの成長膜の表面（凸部表面１０）がＡｌ極性面であれば十分であって、溝６の凹部底部からの成長膜は必ずしもＣ＋軸配向となっている必要はない。また、溝６の凹部側壁面から成長するＡｌＮ層は、Ｃ＋軸配向とはならず半極性面或いは無極性面が成長する。従って、凸部表面１０のエッジ部分は、溝６の凹部側壁面から成長膜が存在するためＡｌ極性面となっていない。凸部表面１０（エッジ部分を除く）がＡｌ極性面であれば十分であるということは、初期ＡｌＮ層３の上層に横方向成長法でエピタキシャル成長する第１ＥＬＯ層４が、凸部表面１０からの横方向成長膜によって第２凹部９の上方を側方から覆い、第２凹部９の上方の開口が徐々に狭まるため、第２凹部９の底部からの膜成長が抑制され、最終的には当該底部からの膜成長が停止するので、凸部表面１０からの成長膜に対する影響だけを考慮すれば良いことを意味する。
【００３５】
引き続き、サファイア基板２に形成された溝６に沿って形成された凹凸構造（第２凹部９、凸部表面１０）を表面に有する初期ＡｌＮ層３上に、周知の横方向成長法によって第１ＥＬＯ層４を成長させる（図１（ｄ）参照）。第１ＥＬＯ層４も初期ＡｌＮ層３と同様に、ＭＯＶＰＥ法によりエピタキシャル成長させる。第１ＥＬＯ層４の成長温度は、初期ＡｌＮ層３と同様に、１３００℃未満で、一般的なＡｌＧaＮ層のエピタキシャル成長の成長温度（結晶化温度以上の１１００℃〜１２００℃）より高温（一例として、１２３０℃）に設定する。一例として、成長温度及び圧力の各条件は、初期ＡｌＮ層３と略同じであり、初期ＡｌＮ層３と第１ＥＬＯ層４は同じ反応室内で連続して成長させることができる。ここで、ＴＭＡとＮＨ３の流量比（ＮＨ３／ＴＭＡ）は、上記温度条件及び圧力条件下において、Ｃ軸方向の所定の成長膜厚範囲（例えば、１．５〜３μｍ程度）内で、第２凹部９の両側の凸部表面１０から横方向成長した第１ＥＬＯ層４がその上方で接近するように調整される。通常、その流量比（ＮＨ３／ＴＭＡ）は、温度条件及び圧力条件が初期ＡｌＮ層３の成長時と同じであれば、初期ＡｌＮ層３の成長時より小さめ（約半分程度）に設定される。第１ＥＬＯ層４の成長は、溝６の幅が２μｍ以上を想定した場合、第２凹部９の両側から成長した横方向成長膜がその上方で接合する前に、両側から成長した横方向成長膜で挟まれた開口部１１の平均開口長が１．５μｍ程度以下となる時点で停止させる。尚、開口部１１の開口長は、溝６の延伸方向に垂直で、サファイア基板２の表面に平行な方向（溝６の幅方向）における長さであり、溝６の延伸方向に垂直な断面の位置、或いは、異なる溝６間で、必ずしも一定ではない。尚、平均開口長は、一例として、第１ＥＬＯ層４の上面での開口部１１の溝６の延伸方向に沿った所定の単位長さ（例えば、２０μｍ〜１００μｍ程度）における面積を測定して、当該単位長さで除することで与えられる。平均開口長の測定方法は、上述の方法に限定されるものではない。
【００３６】
以下、便宜的に、第２凹部９の上方領域を、「凹部上方領域」と称し、「凹部上方領域」内の第２凹部９の両側の凸部表面１０から横方向成長した第１ＥＬＯ層４で挟まれた領域を「凹部上方領域の下層領域１２」と称す。尚、第１ＥＬＯ層４の成長時において、凹部上方領域の下層領域１２内の少なくとも一部が、第２凹部９の底部から成長したＡｌＮで充填される。
【００３７】
引き続き、第１ＥＬＯ層４上に、周知の横方向成長法によって第２ＥＬＯ層５を成長させる（図１（ｅ）参照）。第２ＥＬＯ層５も初期ＡｌＮ層３及び第１ＥＬＯ層４と同様に、ＭＯＶＰＥ法によりエピタキシャル成長させる。第２ＥＬＯ層５の成長温度は、初期ＡｌＮ層３及び第１ＥＬＯ層４と同様に、１３００℃未満で、初期ＡｌＮ層３及び第１ＥＬＯ層４より低温（一例として、１１８０℃）に設定する。初期ＡｌＮ層３と第１ＥＬＯ層４と第２ＥＬＯ層５は同じ反応室内で連続して成長させることができる。ここで、ＴＭＡとＧａの原料（前駆体）であるＴＭＧ（トリメチルガリウム）の有機金属（ＭＯ）とＮＨ３の流量比（ＮＨ３／ＭＯ）は、上記温度条件及び圧力条件下において、Ｃ軸方向の所定の成長膜厚範囲（例えば、１〜６μｍ程度）内で、第２凹部９の両側の第１ＥＬＯ層４の上面から横方向成長した第２ＥＬＯ層５がその上方で接合するように調整される。通常、その流量比（ＮＨ３／ＭＯ）は、初期ＡｌＮ層３及び第１ＥＬＯ層４の流量比（ＮＨ３／ＴＭＡ）より高め（例えば、４〜２０倍程度）に設定される。尚、図１（ｅ）に示すように、通常は、凹部上方領域の上部の第２ＥＬＯ層５によって閉塞された部分には、楔形の空洞（Ｖｏｉｄ）が形成される（図２、図７、図８等参照）。尚、第２ＥＬＯ層５の上記流量比（ＮＨ３／ＭＯ）は、凹部上方領域が第１ＥＬＯ層４によって開口部１１の平均開口長が１．５μｍ程度となるまで既に覆われているので、第１ＥＬＯ層４より許容範囲が広く、ＡｌｘＧａ１−ｘＮ（０００１）層のＡｌモル分率（Ａｌ組成比）ｘに応じて調整される。
【００３８】
楔形の空洞は、必ずしも凹部上方領域の上部の全ての領域で形成されるとは限らない。例えば、後述する実施例２のＳＥＭ写真（図６参照）に示されるように、楔形の空洞内が、第２凹部９の底部から成長したＡｌＮで充填され、楔形の空洞の頂部の上方に、第２ＥＬＯ層５が不完全に接合したスリットが形成される場合もある。この場合、当該スリットの最上端で、第２ＥＬＯ層５が完全に接合し、凹部上方領域の上部が完全に覆われる。また、第１ＥＬＯ層４の横方向成長を停止した時点での開口部１１の形状は、後述する実施例６の第１ＥＬＯ層４を成膜後の凹部上方領域が完全に覆われていない状態を示す微分干渉顕微鏡写真（図１２参照）に示されるように、溝６の延伸方向に沿って延伸する開口部１１の両側の端縁は平行な２本の直線状ではない。つまり、開口部１１の開口長は、上述のように、溝６の延伸方向に垂直な断面の位置、或いは、異なる溝６間で、必ずしも一定ではない。従って、当該断面の位置によっては、第１ＥＬＯ層４の横方向成長を停止した時点での開口部１１の開口長が殆ど０（ゼロ）の場合もあり得、また、他の位置では、開口長が１．５μｍ程度以上の場合もあり得、平均すれば、１．５μｍ程度以下となっているのが好ましい。また、第２ＥＬＯ層５の成長を完了した時点では、第２ＥＬＯ層５に加わる横方向の圧縮応力によって、第１ＥＬＯ層４の横方向成長を停止した時点より開口長が短くなる可能性もある。従って、第２ＥＬＯ層５の成長完了時点において、第１ＥＬＯ層４と第２ＥＬＯ層５の境界面が、当該断面の位置によっては、楔形の空洞の見かけ上の頂点より上方に位置する場合もあり得る。
【００３９】
以上の要領で、サファイア基板２に対して、凹凸構造を形成し、初期ＡｌＮ層３と第１ＥＬＯ層４と第２ＥＬＯ層５を続けて成長させることで、表面が緻密且つ平坦で、最上層がＡｌＧａＮ層の低貫通転位密度化されたエピタキシャル成長用テンプレート（本テンプレート１）が作製される。
【００４０】
以下、上記の本作製方法で作製した本テンプレート１の実施例（実施例１〜６）と部分実施例、本作製方法に依らずに作製した比較例（比較例１〜２）と部分比較例について、図面を参照して説明する。実施例１〜６は、本作製方法により上記要領で作製されたものであり、何れも凹部上方領域の上部が第２ＥＬＯ層５によってきれいに閉塞されている。比較例１は、初期ＡｌＮ層３を設けず、凹凸構造を形成したサファイア基板２上に、実施例１と同じ条件で第１ＥＬＯ層４と第２ＥＬＯ層５を成長させたサンプルであり、比較例２は、第１ＥＬＯ層４を凹部上方領域が完全に覆われるまで成長させ、その上に、一般的なエピタキシャル成長条件でＡｌＧａＮ層を成長させたサンプルである。
【００４１】
更に、参考例として、本テンプレート１を構成するサファイア基板２とＣ＋軸配向した初期ＡｌＮ層３を上記の本作製方法で作製した部分実施例と、サファイア基板２上に、Ｃ−軸配向した初期ＡｌＮ層３を成長させた部分比較例を準備した。比較例１は、初期ＡｌＮ層３の有無の差を検証するための比較例であり、部分比較例は、初期ＡｌＮ層３のＣ軸配向制御の極性の違いによる差を初期ＡｌＮ層の成長段階で検証するための比較例である。比較例２は、第１ＥＬＯ層４の横方向成長を第２凹部９の上方で接合する前に停止するか否かの差を検証するための比較例である。
【００４２】
尚、以下の説明で示すＳＥＭ写真は、何れも、紙面（断面）に垂直な方向が溝６の延伸方向である〈１１−２０〉方向で、紙面（断面）及びサファイア基板２の表面に平行な方向がサファイア基板２の〈１−１００〉方向である。また、当該ＳＥＭ写真は、国際出願用に階調を２値化処理して表示しているため、実際の写真画像より不鮮明となっている。また、各実施例及び比較例の膜厚の測定値は概略値であり、０．３μｍ程度以下の測定誤差を有する。
【００４３】
〈実施例１及び比較例１〉
図２及び図３に、実施例１及び比較例１のＳＥＭ写真を示す。図２は、実施例１の第２ＥＬＯ層５を成膜した後（ａ）とＫＯＨアルカリ液でエッチング処理した後（ｂ）の俯瞰図であり、図３は、比較例１の第２ＥＬＯ層５を成膜した後（ａ）とＫＯＨアルカリ液でエッチング処理した後（ｂ）の俯瞰図である。実施例１と比較例１は、初期ＡｌＮ層３の有無が相違するだけで、第１ＥＬＯ層４及び第２ＥＬＯ層５の成長条件は同じである。実施例１と比較例１のサファイア基板２の凹凸構造も同じで、サファイア基板２の表面に形成された溝６の幅、間隔（凸部頂部８の幅）、深さが、夫々、２μｍ、１０μｍ、０．３μｍである。また、実施例１の初期ＡｌＮ層３の膜厚は１．８μｍで、実施例１と比較例１の第１ＥＬＯ層４、第２ＥＬＯ層５の各膜厚は、１．８μｍ、２．３μｍである。また、実施例１と比較例１の第２ＥＬＯ層５のＡｌモル分率ｘは、夫々、０．９である。実施例１では、図２のＳＥＭ写真の断面において、楔形の空洞の形成が認められ、サファイア基板２の凸部頂部８から楔形の空洞の頂点までの高さ（以下、便宜的に「空洞高」と称す）は、当該ＳＥＭ写真に見られる空洞では４．０μｍであり、初期ＡｌＮ層３と第１ＥＬＯ層４の膜厚の合計（３．６μｍ）より大きい。尚、空洞高はＳＥＭ写真に基づいて目測した値である。
【００４４】
図１（ａ）の実施例１と図２（ａ）の比較例１を比較すると、第２ＥＬＯ層５の成膜後において、結晶表面の粗さにおいて顕著な差が生じていることが分かり、実施例１では、第２ＥＬＯ層５が凹部上方領域で完全に接合しているのに対して、比較例では、当該第２ＥＬＯ層５の接合が不十分であるため、実施例１の方が比較例１より、第２ＥＬＯ層５の表面が緻密且つ平坦であることが分かる。更に、Ｃ＋軸配向したＡｌ極性面とＣ−軸配向したＮ極性面では、ＫＯＨアルカリ液に対するエッチング速度が異なり、Ｎ極性面の方がエッチングされ易いため、成膜後の第２ＥＬＯ層５の配向状態がＫＯＨアルカリ液でエッチング処理することで目視確認できる。図２（ｂ）と図３（ｂ）に示すエッチング処理後の実施例１と比較例１を比較すると、実施例１の第２ＥＬＯ層５は、Ｃ＋軸配向した初期ＡｌＮ層３上に第１ＥＬＯ層４を介して形成されるため、同様に均質にＣ＋軸配向していることが確認できる。これに対して、比較例１では、Ｃ＋軸配向制御された初期ＡｌＮ層３が存在しないため、サファイア基板２上に成長した第１ＥＬＯ層４のＣ軸配向の極性が混在して、つまり、Ａｌ極性面とＮ極性面の両方が現れて成長し、その結果、その上層の第２ＥＬＯ層５もＡｌ極性面とＮ極性面の両方が現れて成長していることが分かる。以上の実施例１と比較例１の比較結果より、Ｃ＋軸配向した初期ＡｌＮ層３を設けることにより、表面が緻密且つ平坦な第２ＥＬＯ層５が得られることが明らかとなった。
【００４５】
〈部分実施例及び部分比較例〉
図４及び図５に、部分実施例及び部分比較例のＳＥＭ写真（断面図（ａ）と俯瞰図（ｂ））を示す。部分実施例及び部分比較例は、何れも、サファイア基板２の表面に形成された溝６の幅及び間隔が夫々３μｍ、深さが０．５μｍである。部分実施例の初期ＡｌＮ層３の膜厚は０．７μｍであり、部分比較例のＣ−軸配向した初期ＡｌＮ層の膜厚は０．５μｍである。部分比較例のＣ−軸配向した初期ＡｌＮ層の成長条件は、成長温度及び圧力は部分実施例と同じであり、流量比（ＮＨ３／ＴＭＡ）が部分実施例と異なる。流量比（ＮＨ３／ＴＭＡ）は、部分実施例では、１４８であるのに対して、部分比較例では、１１５４と高めに設定している。
【００４６】
図４と図５を比較すると、初期ＡｌＮ層３の成膜後において、凸部頂部８からの成長膜の表面（凸部表面１０）の表面の粗さにおいて既に差が生じていることが分かり、部分実施例の方が部分比較例より、凸部表面１０が緻密であることが分かる。以上の実施例１と比較例１、部分実施例と部分比較例の比較結果より、初期ＡｌＮ層３をＣ＋軸配向とすることにより、表面が緻密且つ平坦な第２ＥＬＯ層が得られることが、更に明らかとなった。
【００４７】
〈実施例２〜実施例４〉
図６〜図８に、実施例２〜実施例４のＳＥＭ写真（断面図（ａ）と俯瞰図（ｂ））を順番に示す。実施例２は、サファイア基板２の表面に形成された溝６の幅、間隔、深さが、夫々、２μｍ、５μｍ、０．３μｍであり、実施例３は、夫々、２μｍ、１０μｍ、０．３μｍであり、実施例４は、夫々、３μｍ、５μｍ、０．３μｍであり、サファイア基板２上の凹凸構造が相違する。実施例２〜実施例４において、初期ＡｌＮ層３、第１ＥＬＯ層４及び第２ＥＬＯ層５の成長条件（成長温度、流量比）は夫々同じに設定している。初期ＡｌＮ層３、第１ＥＬＯ層４及び第２ＥＬＯ層５の各膜厚は、実施例２では、１．５μｍ、１．８μｍ、１．８μｍであり、実施例３では、１．５μｍ、１．８μｍ、２．３μｍであり、実施例４では、２．０μｍ、２，１μｍ、６．３μｍである。また、第２ＥＬＯ層５のＡｌモル分率ｘは、夫々、実施例２が０．８７、実施例３が０．９、実施例４が０．７５である。実施例２〜４においても、図６〜図８の各ＳＥＭ写真の断面で、楔形の空洞の形成が認められ、夫々の空洞高は、実施例２で２．８μｍであり、実施例３で３．０μｍであり、実施例４で４．２μｍである。但し、実施例２と実施例３では、当該断面における空洞高（２．８μｍ、３．０μｍ）は、初期ＡｌＮ層３と第１ＥＬＯ層４の膜厚の合計（何れも３．３μｍ）より僅かに（０．５μｍ、０．３μｍ）短いが、第１ＥＬＯ層４の横方向性成長の停止時点では、凹部上方領域の全体でみれば、開口部１１は存在し、凹部上方領域は第１ＥＬＯ層４により完全に覆われていない。
【００４８】
図６〜図８より、サファイア基板２の表面の凹凸構造（溝６の幅と間隔）に違いがあるものの、何れもＣ＋軸配向した初期ＡｌＮ層３を有するため、その上層に形成された最上層の第２ＥＬＯ層５は、緻密で平坦な表面が得られることが分かる。
【００４９】
〈実施例３及び比較例２〉
図９に、比較例２のＳＥＭ写真（断面図（ａ）と俯瞰図（ｂ））を示す。比較例２のサファイア基板２上の凹凸構造、初期ＡｌＮ層３の成長条件（成長温度、流量比）及び膜厚は実施例３と同じである。比較例２の第１ＥＬＯ層４の成長温度は１２５０℃で、流量比（ＮＨ３／ＴＭＡ）は実施例３と同じで、膜厚は７．５μｍである。上述のように、第１ＥＬＯ層４は、実施例１〜４と比べて膜厚が大きいため、凹部上方領域が完全に覆われるまで成長している。比較例２のＡｌＧａＮ層の成長条件は、実施例１〜４の第２ＥＬＯ層５の成長条件と略同じ条件であり、膜厚は１．３μｍである。また、比較例２のＡｌＧａＮ層のＡｌモル分率ｘは０．８２である。
【００５０】
実施例３と比較例２に対して、第２ＥＬＯ層５の成長後における結晶表面を原子間力顕微鏡（ＡＦＭ）で観察を行い、表面性状の比較を行った。図１０に、比較例２のＡｌＧａＮ層の結晶表面のＡＦＭ写真の濃淡画像を模式的に示す。ＡＦＭ写真は、国際出願用に階調を２値化処理すると画像の特徴部分が喪失するため、模式図を用いて比較例２の第２ＥＬＯ層５の表面性状を説明する。
【００５１】
図７（ｂ）と図９（ｂ）のＳＥＭ写真（俯瞰図）を観察する限りにおいては、実施例３では第２ＥＬＯ層５により、比較例２では第１ＥＬＯ層４により、凹部上方領域が完全に覆われており、夫々の結晶表面に稜線状の開口は見られない。しかし、実施例３の第２ＥＬＯ層５の表面には、２次元成長を示唆するステップフロー（Ｓｔｅｐ−ｆｌｏｗ）が観察されており（図示せず）、表面粗さ０．１ｎｍ（ＲＭＳ）を有する原子レベルで緻密且つ平坦な表面性状であることが分かる。一方、図１０に示されるように、比較例２のＡｌＧａＮ層の表面には、６角形状のヒロック（ｈｉｌｌｏｃｋｓ）を持つマイクロステップ（ｍｉｃｒｏ−ｓｔｅｐ）が観察されており、表面粗さは１４．１ｎｍ（ＲＭＳ）と、実施例３の第２ＥＬＯ層５より１００倍以上粗いことが分かる。以上の結果、実施例３の第２ＥＬＯ層５の結晶表面の方が、比較例２のＡｌＧａＮ層より、緻密且つ平坦な表面性状であることが明らかとなった。
【００５２】
また、実施例３の第２ＥＬＯ層５と比較例２のＡｌＧａＮ層の各表面をＸ線ロッキングカーブ（ＸＲＣ）法で解析した結果、実施例３のチルト分布（ωモード）とツイスト分布（ψモード）の各半値幅ＦＷＨＭ（ａｒｃｓｅｃ）が２１８、４７２であり、比較例２のチルト分布とツイスト分布の各半値幅ＦＷＨＭ（ａｒｃｓｅｃ）が３０５、６７４であった。比較例２でもＸＲＣ法での解析結果は概ね良好ではあるが、実施例３では、表面性状が比較例２より更に改善されていることが分かる。ＸＲＣ法の解析結果からも、実施例３の第２ＥＬＯ層５の結晶表面の方が、比較例２のＡｌＧａＮ層より、緻密且つ平坦な表面性状であることが明らかである。以上より、第１ＥＬＯ層４の成長を凹部上方領域が完全に覆う前に停止することで、その上層に成長させる第２ＥＬＯ層５（ＡｌＧａＮ層）の表面性状を原子レベルで緻密且つ平坦にできることが明らかとなった。
【００５３】
〈実施例５及び実施例６〉
図１１に、実施例５のＳＥＭ写真（俯瞰図）を示す。図１２に、実施例６の第１ＥＬＯ層４を成膜後の凹部上方領域が完全に覆われていない状態を示す微分干渉顕微鏡写真を示す。実施例５及び実施例６は、サファイア基板２の表面に形成された溝６の幅、間隔、深さが、夫々、２μｍ、１０μｍ、０．３μｍであり、初期ＡｌＮ層３、第１ＥＬＯ層４及び第２ＥＬＯ層５の成長条件（成長温度、流量比）は夫々同じに設定している。初期ＡｌＮ層３、第１ＥＬＯ層４及び第２ＥＬＯ層５の各膜厚は、夫々、実施例５では、１．６μｍと２．１μｍと４．５μｍであり、実施例６では、１．３μｍと１．８μｍと１．５μｍである。実施例５の空洞高は３．７μｍである。また、実施例５と実施例６の第２ＥＬＯ層５のＡｌモル分率ｘは、夫々、０．９である。
【００５４】
実施例５は、第１ＥＬＯ層４の膜厚が他の実施例より大きいが、第１ＥＬＯ層４の横方向成長は、凹部上方領域が完全に閉塞する前に停止される点は、他の実施例と同じである。本発明では、横方向成長を第１ＥＬＯ層４と第２ＥＬＯ層５の２層で実施することで、第２ＥＬＯ層５の成長条件の最適化を容易にし、緻密且つ平坦な表面の第２ＥＬＯ層５を得るため、第１ＥＬＯ層４の膜厚は、凹部上方領域が第１ＥＬＯ層４によって完全に閉塞されないことを限度に、ある程度大きい方が、上記最適化には有利となる。
【００５５】
従って、実施例１〜６の結果より、第１ＥＬＯ層４の膜厚が１．８μｍ以上であれば、凹部上方領域が第２ＥＬＯ層５によって完全に閉塞され、緻密且つ平坦な表面の第２ＥＬＯ層５が得られることが分かる。つまり、第１ＥＬＯ層４の膜厚が小さくなる程、凹部上方領域が完全に閉塞するまでに要する第２ＥＬＯ層５の膜厚が相対的に増加して、第２ＥＬＯ層５の横方向成長に対する成長条件の最適化が徐々に困難となるため、第１ＥＬＯ層４の膜厚が１．８μｍ以上であるのが好ましい。但し、上記実施例１〜６では、溝６の幅が２μｍ以上であったので、溝６の幅を２μｍより小さくすることで、第１ＥＬＯ層４の膜厚を薄くすることも可能と考えられる。従って、本作製方法の実施に当たって溝の加工寸法は制約とはならないが、溝６の幅を微細化するには、溝６の加工精度を上げる必要が生じるため、高価な加工装置の使用による製造コストの高騰の可能性が生じる。
【００５６】
図１２に示す微分干渉顕微鏡写真では、実施例６の第１ＥＬＯ層４成膜後の開口部１１の平均開口長が１．５μｍ程度であることを示している。第１ＥＬＯ層４の膜厚が大きくなると、第１ＥＬＯ層４の横方向成長の進行とともに、当該平均開口長が小さくなるので、上記と同様に、当該平均開口長が１．５μｍ以下になることを条件とすることで、第２ＥＬＯ層５の成長条件の最適化が容易となり、緻密且つ平坦な表面の第２ＥＬＯ層５が得られる。
【００５７】
次に、図１３に、本作製方法で作製した本テンプレート１の上記実施例の一部を含む３４のサンプルについて、第２ＥＬＯ層５の結晶表面の解析をＸＲＣ法で行った結果を示す。図１３に示すグラフの縦軸は、チルト分布とツイスト分布の各半値幅ＦＷＨＭ（ａｒｃｓｅｃ）の合計値で、横軸は、第２ＥＬＯ層５（ＡｌｘＧａ１−ｘＮ（０００１）層）のＡｌモル分率ｘである。尚、本実施形態では、発光波長が３００ｎｍ以下の紫外線域の発光ダイオードや半導体レーザの作製を想定したため、図１３に例示するＡｌモル分率は０．４以上となっているが、第２ＥＬＯ層５のＡｌモル分率は０．４以上に限定されるものではない。図中の○印は、溝６の幅、間隔、深さが、夫々、２μｍ、１０μｍ、０．３μｍのサンプル（２８サンプル）を示し、△印は、溝６の幅、間隔、深さが、夫々、２μｍ、５μｍ、０．３μｍのサンプル（６サンプル）を示す。図１３の結果より、第２ＥＬＯ層５のＡｌモル分率及び溝６の間隔の違いに関係なく、第２ＥＬＯ層５の表面が緻密且つ平坦に形成されていることが分かる。
【００５８】
ところで、表面を凹凸加工したサファイア基板上に横方向成長法によりＡｌＮ層等を直接エピタキシャル成長させる場合において、サファイア基板表面に形成される溝の深さは、一般に深い方が好ましいとされていた（例えば、上記非特許文献３参照）。つまり、溝が浅いと、溝と溝の間の凸部から成長する層と、溝の内部から成長する層を効果的に分離できず、横方向成長による効果が得られないからである。しかしながら、上記実施例１〜６は、何れも、サファイア基板２の表面に形成された溝６の深さが０．３μｍと比較的浅いにも拘わらず、第２ＥＬＯ層５の表面性状として良好な結果が得られることが確認できた。図１４に、溝６の深さが０．３μｍ〜１μｍ程度の範囲では、第２ＥＬＯ層５の表面性状が大きく変わらないことを、第１ＥＬＯ層４の表面性状に基づいて評価した結果を示す。
【００５９】
図１４は、溝６の深さが０．３μｍ、０．５μｍ、１μｍの３種類のサファイア基板２上に、上記実施例１〜３と同じ成長条件で初期ＡｌＮ層３を成長し、その上に、比較例２と同様に、第１ＥＬＯ層４を凹部上方領域が完全に覆われるまで成長させた３つのサンプル（参考例１〜３）の第１ＥＬＯ層４の表面性状をＸＲＣ法で解析した結果を示す。図１４において、白丸○がチルト分布の平均半値幅ＦＷＨＭ（ａｒｃｓｅｃ）を、黒丸●がツイスト分布の平均半値幅をＦＷＨＭ（ａｒｃｓｅｃ）夫々示している。尚、参考例１〜３は、サファイア基板２の表面に形成された溝６の幅及び間隔が何れも３μｍと５μｍで、初期ＡｌＮ層３及び第１ＥＬＯ層４の膜厚が何れも１．３μｍと５μｍである。図１２に示す結果より、溝６の深さが０．３μｍ〜１μｍ程度の範囲では、第１ＥＬＯ層４の表面性状は略同程度に良好であることが分かる。このことから、上記の本作製方法で作製した本テンプレート１の第２ＥＬＯ層５の表面性状についても同様に、溝６の深さが０．３μｍ〜１μｍ程度の範囲では大きく変わらないものと考えられる。本作製方法においては、溝の深さが０．５μｍ程度以下であると、溝形成のためのエッチング処理によってサファイア基板２が受けるダメージが軽減されるため、より高品質の初期ＡｌＮ層３が得られ、更に、溝形成に要するコストも低減できるため、より好ましいと考えられる。
【００６０】
以上の本テンプレート１の実施例と、本作製方法に依らずに作製した比較例の説明より、初期ＡｌＮ層３をＣ＋軸配向とし、第１ＥＬＯ層４の横方向成長を凹部上方領域が完全に覆われる前に停止し、第２ＥＬＯ層５の横方向成長によって凹部上方領域を完全に覆うようにすることにより、表面が緻密且つ平坦な低貫通転位密度化された第２ＥＬＯ層５が得られることが明らかとなった。また、発光ダイオードや半導体レーザ等のＡｌＧａＮ系窒化物半導体装置を構成するＡｌＧａＮ系窒化物半導体層（ＡｌＧａＮＩｎ層）を、本テンプレート１の第２ＥＬＯ層５上に形成することで、高結晶品質のＡｌＧａＮ系窒化物半導体層が得られる。この結果、本テンプレート１を使用することにより、ＡｌＧａＮ系窒化物半導体装置の高性能化が図れる。
【００６１】
以上、本作製方法及び本テンプレートについて詳細に説明したが、本発明の特徴は、Ｃ＋軸配向した初期ＡｌＮ層３、第１ＥＬＯ層４及び第２ＥＬＯ層５を備える点にあり、上記説明に用いた方法や条件等は、説明のための一例であり、これらの条件等は、本発明が上記特徴を備えることを限度として、適宜変更可能である。
【００６２】
また、上記実施形態では、本発明の特徴であるＣ＋軸配向した初期ＡｌＮ層３を得るためのＣ軸配向制御方法として、流量比（ＮＨ３／ＴＭＡ）を調整する場合を説明したが、Ｃ軸配向制御方法としては、流量比の調整以外に、反応ガスに依存した制御や、成長初期において、ＴＭＡを先に供給する等の方法が考えられる。また、上記説明では、初期ＡｌＮ層３、第１ＥＬＯ層４及び第２ＥＬＯ層５の成長方法として、有機金属化合物気相成長（ＭＯＶＰＥ）を使用する場合を説明したが、当該成長方法としては、ＭＯＶＰＥ以外に、ハイドライドＶＰＥ法を用いても良い。更に、上記実施形態では、サファイア（０００１）基板２の表面の凹凸加工を、フォトリソグラフィと異方性エッチング法を用いて行う場合を説明したが、当該凹凸加工は、平坦な凸部頂部が確保できる限りにおいて、上記異方性エッチング以外の加工法を用いても構わない。
【産業上の利用可能性】
【００６３】
本発明に係るエピタキシャル成長用テンプレート及びその作製方法は、発光ダイオードや半導体レーザ等のＡｌＧａＮ系窒化物半導体装置の作製に利用可能である。
【符号の説明】
【００６４】
１：    エピタキシャル成長用テンプレート
２：    サファイア（０００１）基板
３：    初期ＡｌＮ層
４：    第１ＥＬＯ層（ＡｌＮ（０００１）層）
５：    第２ＥＬＯ層（ＡｌｘＧａ１−ｘＮ（０００１）層）
６：    サファイア基板表面に加工された溝
７：    Ｎｉマスク
８：    凸部頂部
９：    第２凹部（初期ＡｌＮ層の凹部）
１０：  初期ＡｌＮ層の凸部表面
１１：  開口部
１２：  凹部上方領域の下層領域
【図１】
0005406985.tif 000002
【図２】
0005406985.tif 000003
【図３】
0005406985.tif 000004
【図４】
0005406985.tif 000005
【図５】
0005406985.tif 000006
【図６】
0005406985.tif 000007
【図７】
0005406985.tif 000008
【図８】
0005406985.tif 000009
【図９】
0005406985.tif 000010
【図１０】
0005406985.tif 000011
【図１１】
0005406985.tif 000012
【図１２】
0005406985.tif 000013
【図１３】
0005406985.tif 000014
【図１４】
0005406985.tif 000015
【図１５】
0005406985.tif 000016